(57)【特許請求の範囲】
【請求項１】
（メタ）アクリレート官能性有機ケイ素化合物Ｍであって、酸素原子が（メタ）アクリレート基を有機ケイ素化合物のケイ素に接続し、前記酸素原子に結合した炭素原子が、炭素を介して結合した少なくとも１つの更なる部分を有するが、但し、更なる部分が１つだけ存在する場合、前記部分が２つ以上の炭素原子を含有し、少なくとも１つの一般式Ｉの単位、および少なくとも１つの一般式ＩＩの単位：
Ｒ２ｂＸｃＳｉＯ［４−（ｂ＋ｃ）］／２    （Ｉ）、
Ｒ１ａＳｉＯ（４−ａ）／２    （ＩＩ）、
［式中、
Ｒ１およびＲ２は、それぞれ独立して、水素原子、またはＣ１〜Ｃ２０の炭化水素もしくはＣ１〜Ｃ１５の炭化水素オキシ部分であり、１つ以上の相互に隣接しないメチレン単位は、それぞれ、−Ｏ−、−ＣＯ−、−ＣＯＯ−、−ＯＣＯ−もしくは−ＯＣＯＯ、またはＮＲｘ基で置き換えられてもよく、非置換型か、もしくは−ＣＮ、ＮＲｘ２、ＣＯＯＨ、ＣＯＯＲｘ、−ハロゲン、−アクリロイル、−メタアクリロイル、−エポキシ、−ＯＨおよび−ＣＯＮＲｘ２
（式中、ＲＸは、水素、または非置換型か、もしくは−ＣＮおよびハロゲンから選択される置換基で置換されたＣ１〜Ｃ１０の炭化水素部分である）
から選択される置換基で置換され、
Ｘは、一般式（ＩＩＩ）：
Ｏ−Ｃ（Ｒ３Ｒ４）−Ｒ５−Ｏ−（Ｃ＝Ｏ）−ＣＲ６＝ＣＨ２    （ＩＩＩ）
（式中、
Ｒ３およびＲ４は、それぞれ独立して、水素、またはＣ１〜Ｃ２０の炭化水素部分であり、１つ以上の相互に隣接しないメチレン単位は、それぞれ、−Ｏ−、−ＣＯ−、−ＣＯＯ−、−ＯＣＯ−もしくは−ＯＣＯＯ−、またはＮＲｘ基で置き換えられてもよいか、または１つのメチレン単位およびそれより後に続いている全ての炭化水素部分の鎖単位は、Ｏ−（Ｃ＝Ｏ）−ＣＲ６＝ＣＨ２で置き換えられてもよいが、但し、Ｒ３が水素である際には、Ｒ４は少なくとも２つの炭素原子を含有し、
Ｒ５は、二価のＣ１〜Ｃ２０の炭化水素部分であり、１つ以上の相互に隣接しないメチレン単位は、それぞれ、−Ｏ−、−ＣＯ−、−ＣＯＯ−、−ＯＣＯ−もしくは−ＯＣＯＯ−、またはＮＲｘ基で置き換えられてもよく、
Ｒ６は、水素原子、または非分岐状、分岐状もしくは環状の置換型もしくは非置換型の、１〜１２個の炭素原子のアルキル、もしくはアリール、もしくはアラルキルであり、隣接しない個々のメチレン単位は、窒素原子または酸素原子で置き換えられてもよい）
の酸素で結合された部分であり、
ａは、０、１、２、または３であり、
ｂは、０、１または２であり、
ｃは、１、２または３であり、および
ｂ＋ｃは、１、２または３である]
から構成された、（メタ）アクリレート官能性有機ケイ素化合物Ｍ。
【請求項２】
Ｒ１およびＲ２が、それぞれ、直鎖状、分岐状または環状の、Ｃ１〜Ｃ６のアルキルもしくはアルコキシ部分、またはフェニルもしくはビニル部分である、請求項１に記載の（メタ）アクリレート官能性有機ケイ素化合物Ｍ。
【請求項３】
Ｒ３およびＲ４が、それぞれ、メチル、エチルおよび（メタ）アクリロイルオキシメチルから選択される、請求項１または２に記載の（メタ）アクリレート官能性有機ケイ素化合物Ｍ。
【請求項４】
Ｒ５が、二価のＣ結合されたＣ１〜Ｃ６の炭化水素部分であり、隣接しないメチレン基が、酸素で置き換えられてもよい、請求項１〜３のいずれか一項に記載の（メタ）アクリレート官能性有機ケイ素化合物Ｍ。
【請求項５】
少なくとも１つの一般式Ｉの単位、および少なくとも１つの一般式ＩＩの単位：
Ｒ２ｂＸｃＳｉＯ［４−（ｂ＋ｃ）］／２    （Ｉ）、
Ｒ１ａＳｉＯ（４−ａ）／２    （ＩＩ）、
から構成された、請求項１〜４のいずれか一項に定義された（メタ）アクリレート官能性有機ケイ素化合物Ｍの製造方法であって、
前記方法が、一般式ＩＶ：
Ｒ２ｂＸｃＳｉＣｌ［４−（ｂ＋ｃ）］    （ＩＶ）
の（メタ）アクリロイル官能化クロロシランと、
ヒドロキシル官能化有機ケイ素化合物と、の反応を含んでなり、
上記式中、Ｒ１、Ｒ２、Ｘ、ａ、ｂおよびｃは、それぞれ、請求項１〜４のいずれか一項に定義される、（メタ）アクリレート官能性有機ケイ素化合物Ｍの製造方法。
【請求項６】
請求項５に定義された一般式ＩＶ：
Ｒ２ｂＸｃＳｉＣｌ［４−（ｂ＋ｃ）］    （ＩＶ）、
の（メタ）アクリレート官能化クロロシランの製造方法であって、
前記方法が、一般式Ｖ：
ＨＯ−Ｃ（Ｒ３Ｒ４）−Ｒ５−Ｏ−（Ｃ＝Ｏ）−ＣＲ６＝ＣＨ２    （Ｖ）
の（メタ）アクリロイル官能化アルコールと、
一般式ＶＩ：
Ｒ２ｂＳｉＣｌ［４−ｂ］    （ＶＩ）
のクロロシラン
と、の反応を含んでなり、
上記式中、Ｒ２、Ｒ３、Ｒ４、Ｒ５、Ｒ６、Ｘ、ｂおよびｃは、それぞれ、請求項１〜４のいずれか一項に定義される、（メタ）アクリレート官能化クロロシランの製造方法。
【請求項７】
一般式ＩＶ：
Ｒ２ｂＸｃＳｉＣｌ［４−（ｂ＋ｃ）］    （ＩＶ）
（式中、Ｒ２、Ｘ、ｂおよびｃは、それぞれ、請求項１〜４のいずれか一項に定義される）
の（メタ）アクリロイル官能化クロロシラン。
【発明の詳細な説明】
【技術分野】
【０００１】
本発明は、（メタ）アクリレート基を示す有機ケイ素化合物、（メタ）アクリレート官能化クロロシランを用いたその単純な製造方法、および（メタ）アクリレート官能化クロロシランに関する。
【背景技術】
【０００２】
（メタ）アクリレート基を示す有機ケイ素化合物は、工業技術の広い範囲において重要な役割を果たす。シリコーン材料は、例えば、（メタ）アクリレート基によって硬化可能である。シリコーン材料は、とりわけ、放射硬化により不粘着性コーティングを生成するために必要とされる。（メタ）アクリレート基は、任意の所望の手法において、更なる（メタ）アクリレートと付加的に共重合可能であり、この結果として、特有の性質を有する新種の材料を得られる。長期的な安定性は、これら全ての材料において重要な役割を果たす。
【０００３】
（メタ）アクリレート官能性有機ケイ素化合物は、既に公知である。これらの一般的な基準は、（メタ）アクリレート基が、炭素スペーサ―を介してシロキサン骨格に繋がっていることである。このＳｉ−Ｃ結合は、Ｓｉ−Ｈ基を示す有機ケイ素化合物のオレフィンに、貴金属触媒付加反応、いわゆる、ヒドロシリル化反応によってほとんどがもたらされる。（メタ）アクリレート基の製造は、その後の更なる工程を待たなければならないか、または（メタ）アクリレート二重結合を含む望ましくない二次反応が存在することになる。Ｓｉ−Ｃ結合（メタ）アクリレート官能性有機ケイ素化合物は、例えば、Ｓｉ−Ｈ基を含んでなる有機ケイ素化合物と、オレフィン性エポキシド、例えば、アリルグリシジルエーテルとの第１の反応によってＵＳ−４９７８７２６に説明されるように得ることができ、次いで、エポキシ環の開環によって（メタ）アクリレート基に繋がる。
ＵＳ−４９７８７２６に説明される更なる方法は、第１に、オレフィン性アルコール、例えば、アリルアルコールにＳｉ−Ｈ基を付加し、次いで、ヒドロキシル基によるエステル化によって（メタ）アクリレート基に繋がることによって定義される。
これらの方法の１つの欠点は、それぞれ、貴金属触媒を含み、それ故に高価な反応工程のヒドロシリル化反応であることである。これらの方法の他の欠点は、（メタ）アクリレート基の接合は、その後のポリマー類似工程において行わなければならないことである。加えて、特にアクリル酸との反応は、たとえあったとしても、非常に高価でかつ不便なだけで、ポリマーから除去され得る副生成物の形成に苦しめられる。
【０００４】
また、例えば、ＵＳ４３０１２６８およびＵＳ４３０６０５０には、クロロポリシロキサンと（メタ）アクリレート官能性アルコールとの反応によって製造されるＳｉ−Ｏ−Ｃ結合（メタ）アクリレート官能性ポリシロキサンが開示されている。しかしながら、クロロポリシロキサンは、その貯蔵安定性が限られるため、大規模な工業製品として入手できない。
【０００５】
しかしながら、ＤＥ１０３５９７６４に説明されているように、これらの化合物は、加水分解に対する安定性が不十分である。それにもかかわらず、リンカー基の長期間の加水分解安定性は、生成物の長期間の安定性、それ故に、それらの工業的有用性にとって重要な前提条件である。
従来技術のＳｉ−Ｏ−Ｃ結合（メタ）アクリレート官能性有機ケイ素化合物は、特にそれらの合成物由来の塩を、特には塩化物の形態で含有する際に、加水分解に不安定である。
【０００６】
ＤＥ１０３５９７６４およびＥＰ１５９５９０９において、この問題は、ルイス酸触媒の存在下で、Ｈ−シロキサンとアクリレート官能性アルコールとの合成反応によって解決される。しかしながら、このやり方は、比較的高価なＨ−シロキサンを使用しなければならず、また、反応中に水素が形成され、面倒な安全対策が必要になるので、不利である。好ましいルイス酸は、非常に高価な過フッ化有機ホウ素化合物であり、その低い揮発性が原因で、ポリマーから回収することが不可能であり、この結果として最終生成物中に残り、それによって環境問題を引き起こす。
【発明の概要】
【発明が解決しようとする課題】
【０００７】
従って、単純でかつ費用効率の高い手法で得ることができる（メタ）アクリレート官能性有機ケイ素化合物が必要である。化合物は、ヒドロシリル化反応がなく、かつ高価な触媒を使用せずに得られることが特に利益である。工業的な使用に重要な更なる必要条件は、（メタ）アクリレート官能性有機ケイ素化合物が、不純物の存在下でさえも加水分解に安定なことである。
【課題を解決するための手段】
【０００８】
本発明は、（メタ）アクリレート官能性有機ケイ素化合物Ｍであって、酸素原子が（メタ）アクリレート基を有機ケイ素化合物のケイ素に接続し、酸素原子に結合した炭素原子が、炭素を介して結合した少なくとも１つの更なる部分を有するが、但し、更なる部分が１つだけ存在する場合、前記部分が２つ以上の炭素原子を含有する、（メタ）アクリレート官能性有機ケイ素化合物Ｍを提供する。
【発明の効果】
【０００９】
驚くべきことに、これらの（メタ）アクリレート官能性有機ケイ素化合物Ｍは、不純物の存在下でさえも加水分解に安定であることを見出した。
【発明を実施するための形態】
【００１０】
（メタ）アクリレートの表現は、メタクリレート、アクリレート、またはメタクリレートとアクリレートの混合物の意味として理解される。
【００１１】
好ましくは、（メタ）アクリレート官能性有機ケイ素化合物Ｍは、少なくとも１つの一般式Ｉの単位、および、存在しないかまたは少なくとも１つの一般式ＩＩの単位：
Ｒ２ｂＸｃＳｉＯ［４−（ｂ＋ｃ）］／２    （Ｉ）、
Ｒ１ａＳｉＯ（４−ａ）／２    （ＩＩ）、
［式中、
Ｒ１およびＲ２は、それぞれ独立して、水素原子、またはＣ１〜Ｃ２０の炭化水素もしくはＣ１〜Ｃ１５の炭化水素オキシ部分であり、１つ以上の相互に隣接しないメチレン単位は、それぞれ、−Ｏ−、−ＣＯ−、−ＣＯＯ−、−ＯＣＯ−もしくは−ＯＣＯＯ、またはＮＲｘ基で置き換えられてもよく、非置換型か、もしくは−ＣＮ、ＮＲｘ２、ＣＯＯＨ、ＣＯＯＲｘ、−ハロゲン、−アクリロイル、−メタアクリロイル、−エポキシ、−ＯＨおよび−ＣＯＮＲｘ２
（式中、ＲＸは、水素、または非置換型か、もしくは−ＣＮおよびハロゲンから選択される置換基で置換されたＣ１〜Ｃ１０の炭化水素部分である）
から選択される置換基で置換され、
Ｘは、一般式（ＩＩＩ）：
Ｏ−Ｃ（Ｒ３Ｒ４）−Ｒ５−Ｏ−（Ｃ＝Ｏ）−ＣＲ６＝ＣＨ２）    （ＩＩＩ）
（式中、
Ｒ３およびＲ４は、それぞれ独立して、水素、またはＣ１〜Ｃ２０の炭化水素部分であり、１つ以上の相互に隣接しないメチレン単位は、それぞれ、Ｏ−（Ｃ＝Ｏ）−ＣＲ６＝ＣＨ２、−Ｏ−、−ＣＯ−、−ＣＯＯ−、−ＯＣＯ−もしくは−ＯＣＯＯ−、またはＮＲｘ基で置き換えられてもよいが、但し、Ｒ３が水素である際には、Ｒ４は少なくとも２つの炭素原子を含有し、
Ｒ５は、二価のＣ１〜Ｃ２０の炭化水素部分であり、１つ以上の相互に隣接しないメチレン単位は、それぞれ、−Ｏ−、−ＣＯ−、−ＣＯＯ−、−ＯＣＯ−もしくは−ＯＣＯＯ−、またはＮＲｘ基で置き換えられてもよく、
Ｒ６は、水素原子、または非分岐状、分岐状もしくは環状の置換型もしくは非置換型の、１〜１２個の炭素原子のアルキル、もしくはアリール、もしくはアラルキルであり、隣接しない個々のメチレン単位は、窒素原子または酸素原子で置き換えられてもよい）
の酸素で結合された部分であり、
ａは、０、１、２、または３であり、
ｂは、０、１または２であり、
ｃは、１、２または３であり、および
ｂ＋ｃは、１、２、３または４である]
から構成される。
【００１２】
Ｒ１およびＲ２は、骨格内に、好ましくは１〜１２個の原子、特には１〜６個の原子、好ましくは炭素原子のみか、またはアルコキシの酸素原子、およびそれ以外には炭素原子のみだけでなく水素原子を有する。Ｒ１およびＲ２は、それぞれ好ましくは、直鎖状、分岐状または環状の、Ｃ１〜Ｃ６のアルキルまたはアルコキシ部分である。該部分は、メチル、エチル、フェニル、ビニル、トリフルオロプロピル、メトキシ、エトキシおよびｉ−プロピルが、特に好ましい。部分Ｒ１およびＲ２は、同一または異なってもよく、同一のケイ素原子に繋がれてもよい。
【００１３】
Ｒ３およびＲ４は、好ましくは１〜１２個の炭素原子、特には１〜６個の炭素原子、好ましくは炭素原子もしくは酸素原子だけか、または炭素原子だけを有する。Ｒ３が水素原子である際には、Ｒ４は少なくとも２つの炭素原子を含有しなければならない。Ｒ３およびＲ４は、好ましくは、直鎖状、分岐状または環状の、Ｃ１〜Ｃ６のアルキル部分、またはアリール部分であり、それらは１つ以上の更なる（メタ）アクリレート基を含有してもよい。該部分は、メチル、エチルおよび（メタ）アクリロイルオキシメチルが、特に好ましい。
Ｒ３およびＲ４部分が、両方メチルであることが特に好ましい。
【００１４】
Ｒ５部分は、好ましくは二価のＣ結合されたＣ１〜Ｃ６の炭化水素部分であり、隣接しないメチレン基は、酸素で置き換えられてもよい。Ｒ５は、好ましくは、直鎖状または分岐状のアルキレン部分である。アルキレン部分は、メチレン、エチレン、プロピレンまたはブチレンが特に好ましい。
【００１５】
Ｒ６は、好ましくは、水素、または非分岐状、分岐状もしくは環状の置換型もしくは非置換型の、１〜６個の炭素原子のアルキル、もしくはアリールである。
Ｒ６は、より好ましくは、水素またはＣ１〜Ｃ５のアルキルである。
Ｒ６は、最も好ましくは水素である。
【００１６】
Ｃは、好ましくは１である。
【００１７】
（メタ）アクリレート官能性有機ケイ素化合物Ｍは、直線状、分岐状、環状、二環式、三環式または多環式であってもよい。それらは、油、樹脂または粉末であってもよい。
【００１８】
（メタ）アクリレート官能性有機ケイ素化合物Ｍは、好ましくは１〜２０、特には２〜１０の一般式Ｉの単位を含有する。（メタ）アクリレート官能性有機ケイ素化合物は、好ましくは１〜５００、より好ましくは４〜２００、特には１０〜１００の一般式ＩＩの単位を含有する。
【００１９】
一般式ＩＩの単位の少なくとも９０％、特には少なくとも９５％は、ａが２であることが好ましい。
【００２０】
基Ｘの例は：
Ｏ−Ｃ（ＣＨ３）２−ＣＨ２−Ｏ−（Ｃ＝Ｏ）−ＣＨ＝ＣＨ２
Ｏ−Ｃ（ＣＨ３）２−ＣＨ（ＣＨ３）−Ｏ−（Ｃ＝Ｏ）−ＣＨ＝ＣＨ２
Ｏ−Ｃ（ＣＨ３）２−ＣＨ２−ＣＨ２−Ｏ−（Ｃ＝Ｏ）−ＣＨ＝ＣＨ２
Ｏ−Ｃ（ＣＨ３）２−ＣＨ２−ＣＨ（ＣＨ３）−Ｏ−（Ｃ＝Ｏ）−ＣＨ＝ＣＨ２
Ｏ−ＣＨ（Ｃ２Ｈ５）−ＣＨ２−Ｏ−（Ｃ＝Ｏ）−ＣＨ＝ＣＨ２
Ｏ−ＣＨ［ＣＨ２−Ｏ−（Ｃ＝Ｏ）−ＣＨ＝ＣＨ２］２
である。
【００２１】
さらに、本発明は、少なくとも一般式Ｉの単位、および、存在しないかまたは少なくとも一般式ＩＩの単位：
Ｒ２ｂＸｃＳｉＯ［４−（ｂ＋ｃ）］／２    （Ｉ）、
Ｒ１ａＳｉＯ（４−ａ）／２    （ＩＩ）、
から構成された（メタ）アクリレート官能化有機ケイ素化合物Ｍの製造方法であって、
本方法が、一般式ＩＶ：
Ｒ２ｂＸｃＳｉＣｌ［４−（ｂ＋ｃ）］    （ＩＶ）
の（メタ）アクリロイル官能化クロロシランと、
ヒドロキシル官能化有機ケイ素化合物と、の反応を含んでなり、
上記式中、Ｒ１、Ｒ２、Ｘ、ａ、ｂおよびｃは、それぞれ上記意味、および好ましい意味を有する、（メタ）アクリレート官能化有機ケイ素化合物Ｍの製造方法を提供する。
【００２２】
さらに、本発明は、一般式ＩＶ：
Ｒ２ｂＸｃＳｉＣｌ［４−（ｂ＋ｃ）］    （ＩＶ）、
の（メタ）アクリレート官能化クロロシランの製造方法であって、
本方法が、一般式Ｖ：
ＨＯ−Ｃ（Ｒ３Ｒ４）−Ｒ５−Ｏ−（Ｃ＝Ｏ）−ＣＲ６＝ＣＨ２    （Ｖ）
の（メタ）アクリロイル官能化アルコールと、
一般式ＶＩ：
Ｒ２ｂＳｉＣｌ［４−ｂ］    （ＶＩ）
のクロロシラン
と、の反応を含んでなり、
上記式中、Ｒ２、Ｒ３、Ｒ４、Ｒ５、Ｒ６、Ｘ、ｂおよびｃは、それぞれ上記意味、および好ましい意味を有する、（メタ）アクリレート官能化クロロシランの製造方法を提供する。
【００２３】
またさらに、本発明は、一般式ＩＶ：
Ｒ２ｂＸｃＳｉＣｌ［４−（ｂ＋ｃ）］    （ＩＶ）
（式中、Ｒ２、Ｘ、ｂおよびｃは、それぞれ上記意味、および好ましい意味を有する）
の（メタ）アクリロイル官能化クロロシランも提供する。
【００２４】
この結果として、一般式ＩＶの（メタ）アクリロイル官能化クロロシランは、大きな工業的規模で入手可能な、ヒドロキシポリシロキサンまたはシロキサンサイクルと混和したヒドロキシポリシロキサンなどの有機ケイ素化合物からの（メタ）アクリレート官能化有機ケイ素化合物Ｍを製造するために有用である。
【００２５】
従来、（メタ）アクリレート官能化有機ケイ素化合物Ｍを製造する工業的に適した単純な方法はなかった。
ＥＰ１５４４２３２では、触媒として、ルイス酸、特には過フッ化有機ホウ素化合物の使用により、ヒドリド官能性シロキサンとヒドロキシル官能性アクリレートとの間の脱水素結合で酸素原子を介してケイ素に結合された（メタ）アクリレート官能化ポリシロキサンの製造を説明している。この合成方法は、生成物から除去することができない非常に高価な触媒を利用する。さらに、また本反応における水素の形成は、高い安全性の課題をも提起する。
【００２６】
また、ＵＳ４３０１２６８およびＵＳ４３０６０５０では、クロロポリシロキサンと（メタ）アクリレート官能性アルコールとの反応によって製造されるＳｉ−Ｏ−Ｃ結合（メタ）アクリレート官能性ポリシロキサンの製造を説明している。しかしながら、クロロポリシロキサンは、その貯蔵安定性が限られるため、大規模な工業製品として入手できない。
【００２７】
従って、（メタ）アクリレート官能性Ｓｉ−Ｏ−Ｃ結合有機ケイ素化合物の単純でかつ費用効率の高い製造方法も必要である。大きな工業的規模で安定な形態で入手可能な有機ケイ素化合物、例えば、ヒドロキシポリシロキサンまたはシロキサンサイクルと混和したヒドロキシポリシロキサンを用いることができる方法を有することは特に有利である。
【００２８】
驚くべきことに、（メタ）アクリレート官能性Ｓｉ−Ｏ−Ｃ結合有機ケイ素化合物Ｍは、（メタ）アクリロイルオキシ官能化クロロシランから製造することが容易であることが見出された。同様にこれらは、（メタ）アクリロイルオキシ官能性アルコールとアルキルクロロシランとから非常に容易に得ることができる。
【００２９】
使用される一般式Ｖの（メタ）アクリレート官能性アルコールは、当業者に公知の手法、例えば、トリエチルアミンなどの塩基の存在下でジ−またはポリオールと（メタ）アクリロイルクロリドとのエステル化により、またはジオールと（メタ）アクリル酸との共沸エステル化により得ることができる。２つ以上の化学的に同一のヒドロキシル基の存在下において、変換度は、存在するヒドロキシル基の数に対する（メタ）アクリル酸または（メタ）アクリロイルクロリドの量によって制御可能である。化学的に異なるヒドロキシル基を有するジ−またはポリオールの場合において、エステル化は、一般的に、立体的に障害の少ない位置、すなわち、例えば第３級アルコール基に優先して第１級または第２級アルコール基上で位置選択的な優先的手法により生じる。
一般式Ｖの（メタ）アクリロイル官能化アルコールを製造するために好ましく使用されるアルコールの例は、２−メチル−１，２−プロパンジオール、２−メチル−２，３−ブタンジオール、３−メチル−１，３−ブタンジオール、２−メチル−２，４−ペンタンジオール、１，２−ブタンジオールおよびグリセロールを含む。
【００３０】
（メタ）アクリレート官能性アルコールＶを製造するために可能な更なる方法は、（メタ）アクリル酸またはそれらの塩によるエポキシドの開環であり、例えば、２，２−ジメチルエチレンオキシドとアクリル酸との反応が、ＷＯ２０１３０９６５８７で説明されている。
【００３１】
一般式ＩＶの（メタ）アクリレート官能性クロロシランを得るための一般式Ｖの（メタ）アクリレート官能性アルコールと、一般式ＶＩのクロロシランとの反応は、回分式反応として、半回分式反応として、または連続式反応中で実施してもよい。
【００３２】
好ましい手順において、一般式ＶＩのクロロシランは、場合により不活性溶媒中に最初に投入され、一般式Ｖの（メタ）アクリレート官能性アルコールは、同様に場合により不活性溶媒中に計量して供給される。有用な不活性溶媒は、例えば、トルエン、メチルｔｅｒｔ−ブチルエーテル、ジクロロメタン、シクロヘキサン、またはそれらの混合物を含む。不活性溶媒の割合は、溶媒なしで、一般式ＶＩのクロロシランと一般式Ｖの（メタ）アクリレート官能性アルコールとから構成された反応体に基づいて、好ましくは少なくとも５ｗｔ％かつ最大で１０００ｗｔ％、より好ましくは少なくとも２０ｗｔ％かつ最大で３００ｗｔ％、さらにより好ましくは少なくとも５０ｗｔ％かつ最大で２００ｗｔ％である。
【００３３】
一般式Ｖの（メタ）アクリレート官能性アルコールは、好ましくは、一般式ＶＩのクロロシラン中に存在する全ての塩素基に基づいて、モルの不足状態で使用されるので、反応後に少なくとも１つのＳｉ−Ｃｌ単位が存在し得る。
例えば、一般式Ｖの（メタ）アクリレート官能性アルコールに使用されるテトラクロロシランは、好ましくは少なくとも０．８かつ最大で３．３当量、より好ましくは少なくとも１．０かつ最大で２．２当量であり、トリクロロシランでは、好ましくは少なくとも０．８かつ最大で２．２当量、より好ましくは少なくとも１．０かつ最大で１．２当量であり、
ジクロロシランでは、好ましくは少なくとも０．８かつ最大で１．３当量、より好ましくは少なくとも０．９かつ最大で１．２当量である。
形成された塩化水素を結合させる反応は、好ましくは塩基の存在下、より好ましくはアンモニアまたは有機型アミン塩基、例えば、トリエチルアミンまたはトリブチルアミン存在下で行う。
塩基は、好ましくは一般式Ｖの（メタ）アクリレート官能性アルコールに添加される。さらに別々に塩基を計量して供給することが可能である。
塩基は、一般式Ｖの配置された（メタ）アクリレート機能性アルコールのアルコール基に基づいて、好ましくは少なくとも０．８当量かつ最大で１.３当量の割合、より好ましくは少なくとも０．９当量かつ最大で１．２当量の割合で使用される。
【００３４】
反応時間は、好ましくは少なくも１分かつ最大で５０時間、より好ましくは少なくとも３０分かつ最大で２０時間、さらに好ましくは少なくとも１時間かつ最大で１０時間である。
反応は、好ましくは０〜１８０℃、より好ましくは２０〜１２０℃の温度で、かつ、好ましくは１００ｍｂａｒ〜１０ｂｅｒ、より好ましくは１〜５ｂｅｒの圧力で実施される。
【００３５】
結果として得られる一般式ＩＶの（メタ）アクリレート官能性クロロシランを、ヒドロキシ官能性シロキサンと反応させ、（メタ）アクリレート官能性ポリシロキサンＭを得る。
【００３６】
この反応は、回分式反応として、半回分式反応として、または連続式の手法中で実施されてもよい。
【００３７】
好ましい手順において、ヒドロキシル官能性シロキサンは、最初は場合により希釈形態で投入され、同様に場合により希釈形態で（メタ）アクリレート官能性クロロシランＩＶが計量して供給される。
有用な希釈剤は、例えば、トルエン、メチルｔｅｒｔ−ブチルエーテル、ジクロロメタン、シクロヘキサン、またはそれらの混合物などの不活性溶媒を含む。不活性溶媒の割合は、使用されるヒドロキシポリシロキサンに基づいて、好ましくは少なくとも５ｗｔ％かつ最大で１０００ｗｔ％、より好ましくは少なくとも２０ｗｔ％かつ最大で３００ｗｔ％、さらにより好ましくは少なくとも５０ｗｔ％かつ最大で２００ｗｔ％である。
【００３８】
一般式ＩＶの（メタ）アクリレート官能性クロロシランは、ヒドロキシポリシロキサン中に存在するヒドロキシル基に基づいて、少なくとも０．２当量かつ最大で３．０当量、好ましくは０．８当量かつ最大で２当量、より好ましくは少なくとも１．０当量かつ最大で１．３当量のモル比で使用されることが好ましい。
【００３９】
形成された塩化水素を結合させる反応は、好ましくは塩基の存在下、より好ましくはアンモニア、有機型アミン塩基、またはアルカリ金属、土類金属もしくはアルカリ土類金属の、炭酸塩、重炭酸塩もしくは水酸化物の存在下で実施する。使用される塩基の例は、炭酸カリウム、炭酸ナトリウムおよび炭酸カルシウム、水酸化ナトリウム、水酸化カリウム、アンモニア、トリエチルアミン、またはトリブチルアミンを含む。
塩基は、好ましくはヒドロキシポリシロキサンに添加される。さらに別々に塩基を計量して供給することが可能である。塩基は、存在するクロロシラン基に基づいて、好ましくは少なくとも０．８当量かつ最大で１.３当量の割合、より好ましくは少なくとも０．９当量かつ最大で１．２当量の割合で使用される。
【００４０】
反応時間は、好ましくは少なくも１０分かつ最大で２００時間、より好ましくは少なくとも１時間かつ最大で１００時間、さらにより好ましくは少なくとも１時間かつ最大で７０時間である。
【００４１】
特別な形態において、ｂ＋ｃ＝３の一般式ＩＶの（メタ）アクリレート官能性モノクロロシランであることが好ましく、これらは、水によりｂ＋ｃ＝３の一般式Ｉの対応するジシロキサンに変換される：
２  Ｒ２ｂＸｃＳｉＣｌ  ＋  Ｈ２Ｏ  ＝＞  Ｒ２ｂＸｃＳｉ−Ｏ−ＳｉＸＲ２ｂ  ＋  ２  ＨＣｌ
次いで、これを末端ヒドロキシル官能化有機ケイ素化合物もしくはシロキサンサイクル、またはそれらの混合物と、平衡反応で反応させ、対応する（メタ）アクリレート官能性ポリシロキサンＭを得る。
【００４２】
水とのこの反応は、形成された塩酸を中和するために、塩基の存在下、好ましくはアルカリまたはアルカリ土類金属の、重炭酸塩、炭酸塩もしくは水酸化物の存在下、またはアンモニアの存在下で実施することが好ましい。
【００４３】
クロロシランは、少なくとも０〜最大で１８０℃、より好ましくは少なくとも２０〜最大で１２０℃の温度で、かつ好ましくは少なくとも１０ｍｂｅｒ〜最大で１０ｂｅｒ、より好ましくは少なくとも１００ｍｂｅｒ〜最大で２ｂｅｒの圧力において、好ましくは少なくとも０．５当量の水および最大で１００当量の水、より好ましくは少なくとも１当量の水および最大で３０当量の水と反応させる。
【００４４】
得られるジシロキサンは、ヒドロキシル官能性ポリシロキサンとの更なる反応の前に、更なる精製をすることなく使用してもよく、または他に精製してもよい。精製に関して、過剰な水は、場合により、生成物と不活性溶媒とを蒸留および抽出することによって粗生成物から除去され、形成された塩は、場合により水を用いた抽出、濾過または溶媒の蒸留によって、場合により分離される。
ヒドロキシル官能性ポリシロキサンまたはシロキサンサイクルとの反応、いわゆる、平衡反応は、当業者に公知の手法で実施することができる。
【００４５】
上記式中の全ての上記記号は、それぞれ互いに独立した意味を有する。ケイ素原子は、全ての式において４価である。
以下の例において、特定の例で特に明記しない限り、全ての量およびパーセンテージは重量であり、全ての圧力は０．１０ＭＰａ（ａｂｓ．）に等しく、および全ての温度は２０℃に等しい。
【実施例】
【００４６】
例１（本発明に従うものでない）
（２−ヒドロキシ−２−メチルプロピルアセテート前駆体）
【化１】
0006685386.tif 000002
最初に、不活性ガス下で、トリエチルアミン（６６．８ｇ、９１．５ｍＬ、０．６６ｍｏｌ、１．２ｅｑ．）と２−メチルプロパン−１，２−ジオール（４９．６ｇ、０．５５ｍｏｌ、１ｅｑ．）とを、３００ｍＬのジクロロメタン中に投入し、氷浴を用いて０℃に冷却した。ジクロロメタンとアクリロイルクロリド（４９．８ｇ、４４．５ｍｌ、０．５５ｍｏｌ、１ｅｑ．）との２００ｍＬの溶液を、滴下漏斗によって１時間かけて室温で滴下する。滴下添加の過程において、無色の沈殿物が徐々に形成された。反応溶液を、一晩室温で温め、次いで、得られた沈殿物を濾過した。反応溶液を、毎回１００ｍＬの水を用いて２回洗浄し、ＭｇＳＯ４で乾燥した。次いで、溶媒をロータリーエバポレーターで除去し、粗生成物を真空下で蒸留した。沸点は、４３〜４４℃／７．７〜８．４  １０−１ｍｂｅｒである。５０．７ｇ（７１％）の純粋な生成物が、無色透明の液体として得られ、７℃で貯蔵し、４−メトキシフェノールで安定化された。
１Ｈ  ＮＭＲ（ＣＤＣｌ３）：δ＝１．２１（ｓ，６Ｈ，ＣＨ３）、２．３０（ｂｒ  ｓ，１Ｈ，ＯＨ）、３．９９（ｓ，２Ｈ，ＣＨ２）、５．８１（ｄｄ，３ＪＨ，Ｈ＝１０．５Ｈｚ，１．５Ｈｚ，１Ｈ）  ６．１２（ｄｄ，３ＪＨ，Ｈ＝１０．５Ｈｚ，１．７Ｈｚ，１Ｈ）、６．３９ｐｐｍ（ｄｄ，３ＪＨ，Ｈ＝１．５  Ｈｚ，１７Ｈｚ，１Ｈ）。
１３Ｃ  ＮＭＲ（ＣＤＣｌ３）：δ＝２６．０５（２Ｃ，ＣＨ３）、６９．７２（１Ｃ，ＣＯＨ）、７２．０１（１Ｃ，ＣＨ２）、１２７．９９（１Ｃ，ＨＣ＝ＣＨ２）、１３１．１９（１Ｃ，ＨＣ＝ＣＨ２）、１６６．０８ｐｐｍ（１Ｃ，ＲＯＣ＝Ｏ）。
【００４７】
例２：［（クロロジメチルシリル）オキシ）］−２−メチルプロピルアセテート
（式ＩＩＩ、Ｒ２＝Ｒ３＝Ｒ４＝Ｍｅ、Ｒ５＝ＣＨ２、Ｒ６＝Ｈ、ｂ＝２、ｃ＝１）
【化２】
0006685386.tif 000003
最初に、２２．４ｇ（０．１７ｍｏｌ）のジクロロジメチルシランを、アルゴン下のフラスコに投入した。５．００ｇ（３５ｍｍｏｌ）の２−ヒドロキシ−２−メチルプロピルアセテート、４．０５ｇのトリエチルアミン（４０ｍｍｏｌ）および１０ｍｌの乾燥メチルｔｅｒｔ−ブチルエーテルを、アルゴン下で混ぜ、氷冷下で１時間かけてジクロロメチルシランに滴下した。２時間の反応時間の後、氷浴を除去し、反応を一晩室温で継続した。反応を終了させた後、粗生成物を蒸留し、沸点が４１〜４４℃／０．４１ｍｂｅｒの５．８ｇ（７１％）の無色透明の液体を得た。４−メトキシフェノールの混和、および冷蔵庫内において４℃での貯蔵によって安定化した。
１Ｈ  ＮＭＲ（ＣＤＣｌ３）：δ＝０．２９６（ｓ，６Ｈ，（ＣＨ３）２ＳｉＣｌ）、１．２１（ｓ，６Ｈ，ＣＨ３）、３．８９（ｓ，ＣＨ２）、５．６９（ｄｄ，ＪＨ，Ｈ＝１０．５Ｈｚ，１．５Ｈｚ，１Ｈ）、６．００（ｄｄ，ＪＨ，Ｈ＝１０．５Ｈｚ，１７．５Ｈｚ，１Ｈ）、６．２８ｐｐｍ（ｄｄ，ＪＨ，Ｈ＝１．５Ｈｚ，１７．５Ｈｚ，１Ｈ）。
１３Ｃ  ＮＭＲ（ＣＤＣｌ３）：δ＝４．５７（２Ｃ，Ｓｉ（ＣＨ３）２Ｃｌ）、２６．７９（２Ｃ，ＣＨ３）、７１．５３（１Ｃ，ＣＨ２）、７５．２１（１Ｃ，Ｃ（ＣＨ３）２）、１２８．２８（１Ｃ，ＨＣ＝ＣＨ２）、１３０．９７（１Ｃ，ＨＣ＝ＣＨ２）、１６５．８４ｐｐｍ（１Ｃ，ＲＯＣ＝Ｏ）。
２９Ｓｉ−ＮＭＲ（ＣＤＣｌ３）  δ＝４．８８ｐｐｍ（（ＣＨ３）２ＳｉＣｌ）。
【００４８】
例３：アクリレート官能性ポリシロキサン
【化３】
0006685386.tif 000004
１３８ｇ（０．１４１ｍｏｌ）の末端ヒドロキシル官能化ポリシロキサン（ＭＷ  ９８０、鎖長ｎ＝１３）を、１５０ｍｌのメチルｔｅｒｔ−ブチルエーテルで希釈し、１７．１ｇ（０．１６９ｍｏｌ）のトリエチルアミンと混和した。アルゴン下でかつ撹拌下において、４０．０ｇ（０．１６９ｍｏｌ）の［（クロロジメチルシリル）オキシ）］−２−メチルプロピルアクリレート（式ＩＩＩ、Ｒ２＝Ｒ３＝Ｒ４＝Ｍｅ、Ｒ５＝ＣＨ２、Ｒ６＝Ｈ、ｂ＝２、ｃ＝１）を混和し、室温において、混合物を光の遮断下で７２時間撹拌した。固体材料として形成されたアンモニウム塩を濾過した。有機相を濃縮し、次いで、７０℃／４．２・１０−２ｍｂｅｒにおいて、短経路エバポレーター中で液化した。
収量  １３４ｇ（８５．１％）。
１Ｈ  ＮＭＲ（ＣＤＣｌ３）：δ＝０．０２５〜０．１５０（ｍ，７２Ｈ，Ｓｉ（ＣＨ３）２）、１．２９（ｓ，６Ｈ，ＣＨ３）、３．９９（ｓ，２Ｈ，ＣＨ２）、５．８１（ｄｄ，ＪＨ，Ｈ＝１０Ｈｚ，１．５Ｈｚ，１Ｈ）、６．１３（ｄｄ，ＪＨ，Ｈ＝１０Ｈｚ，１７Ｈｚ，１Ｈ）、６．４１ｐｐｍ（ｄｄ，ＪＨ，Ｈ＝１．５Ｈｚ，１７．５Ｈｚ，１Ｈ）。
１３Ｃ  ＮＭＲ（ＣＤＣｌ３）：δ＝１．０４〜１．１３（ｍ，Ｓｉ（ＣＨ３）２）、１．７０〜１．８１（ｍ，Ｓｉ（ＣＨ３）２）、２６．９７（２Ｃ，ＣＨ３）、７２．１６（１Ｃ，ＣＨ２）、７２．９１（１Ｃ，ＣＨ２Ｃ（ＣＨ３）２）、１２８．５３（１Ｃ，ＨＣ＝ＣＨ２）、１３０．６４（１Ｃ，ＨＣ＝ＣＨ２）、１６５．９９ｐｐｍ（１Ｃ，ＲＯＣ＝Ｏ）。
２９Ｓｉ  ＮＭＲ（ＣＤＣｌ３）：δ＝−２２．０７〜−２１．９３（１１Ｓｉ，（ＣＨ３）Ｓｉ）、−２１．３９（１Ｓｉ，（ＣＨ３）３ＳｉＯＳｉ（ＣＨ３）２）、−１８．７１（１Ｓｉ，（ＣＨ３）２ＣＯＳｉ（ＣＨ３）２Ｏ）、７．２５ｐｐｍ（１Ｓｉ，（ＣＨ３）３Ｓｉ）。
【００４９】
例４：例３のアクリレート機能性ポリシロキサンの水中における安定性
例３の０．７８ｇのアクリレート官能性ポリポリシロキサンを、総計で８日間、室温で０．９ｍｌの水と撹拌し、２つの層をＮＭＲ分光法によって別々に分析した。検出可能な加水分解切断反応は起こらなかった。
【００５０】
例５：本発明に従うものでなく、かつ水に対して安定でないアクリレート
式：（ＣＨ３）３Ｓｉ−Ｏ−［Ｓｉ（ＣＨ３）２−Ｏ］１１−Ｓｉ（ＣＨ３）２−Ｏ−ＣＨ２−ＣＨ２−ＯＣＯ−ＣＨ＝ＣＨ２を有する０．７８ｇのアクリレート官能性ポリシロキサンと、０．９ｇの水とを、室温において２時間撹拌し、ポリマー相を、１Ｈ  ＮＭＲ分光法によって、Ｓｉ−ＯＨ基の誘導体化試薬としてトリクロロアクリレートイソシアネートの混和下において分析した。２０ｍｏｌ％のＳｉ−ＯＨ鎖末端の形成が検出された。